КАТАЛИТИЧЕСКИЕ СМЕСИ

1. Композиция катализатора, включающая смесь двух молекулярных сит с каркасом СНА, при этом первое молекулярное сито характеризуется средним размером кристалла от около 0,01 до около 1 мкм, а второе молекулярное сито характеризуется средним размером кристалла от около 1 до около 5 мкм, и при этом первое молекулярное сито содержит первый внерешеточный металл, а второе молекулярное сито содержит второй внерешеточный металл, и при этом указанные первый и второй внерешеточные металлы независимо выбраны из группы, включающей в себя цезий, медь, никель, цинк, железо, олово, вольфрам, молибден, кобальт, висмут, титан, цирконий, сурьму, марганец, хром, ванадий, ниобий и их сочетания.
2. Композиция катализатора по п.1, в которой упомянутые два молекулярных сита представляют собой алюмосиликаты.
3. Композиция катализатора по п.1, в которой упомянутое первое молекулярное сито представляет собой алюмосиликат, а упомянутое второе молекулярное сито представляет собой кремнийалюмофосфат.
4. Композиция катализатора по п.1, в которой упомянутые первый и второй внерешеточные металлы независимо выбирают из группы, включающей в себя медь и железо.
5. Композиция катализатора по п.1, в которой упомянутые первый и второй замещенные металлы представляют собой медь.
6. Композиция катализатора по п.1, в которой соотношение диоксида кремния к оксиду алюминия в указанном первом молекулярном сите составляет от около 10 до около 25, а соотношение диоксида кремния к оксиду алюминия в указанном втором молекулярном сите составляет от около 20 до около 25.
7. Композиция катализатора по п.1, в которой по меньшей мере одно из указанных первого молекулярного сита и второго молекулярного сита представляет собой экструдат.
8. Композиция катализатора по п.1, в которой упомянутый первый внерешеточный металл присутствует в количестве от около 1 до около 5 масс.%, из расчета на общую массу упомянутого молекулярного сита, а второй внерешеточный металл присутствует в количестве, достаточном для достижения массового соотношения первого внерешеточного металла и второго внерешеточного металла от около 0,4:1,0 до около 1,5:1,0.
9. Композиция катализатора по п.1, в которой упомянутые первое молекулярное сито и второе молекулярное сито присутствуют в молярном соотношении от около 0,5:1,0 до около 1,5:1,0.